(57)【要約】【課題】火炎や煙を遮断する機能に加えて、加熱された場合であっても有害なガスを発生しない耐火スクリーン用クロスを提供することを目的とする。【解決手段】無機質繊維クロスの少なくとも一方の表面に接着剤を介して高分子フィルムを積層した耐火スクリーン用クロスにおいて、前記高分子フィルムは、ハロゲンを含有しないポリエチレンテレフタレート樹脂フィルムであることを特徴とする。【選択図】            図１
2004293037.tif 000002
【特許請求の範囲】
【請求項１】
無機質繊維クロスの少なくとも一方の表面に接着剤を介して高分子フィルムを積層した耐火スクリーン用クロスにおいて、前記高分子フィルムは、ハロゲンを含有しないポリエチレンテレフタレート樹脂フィルムであることを特徴とする耐火スクリーン用クロス。
【請求項２】
前記接着剤は、ハロゲンを含有しない共重合ポリエステル樹脂を含有してなるものであることを特徴とする請求項１記載の耐火スクリーン用クロス。
【請求項３】
前記高分子フィルムは、厚さ１０μｍ〜２０μｍであることを特徴とする請求項１又は２記載の耐火スクリーン用クロス。
【請求項４】
前記無機質繊維クロスの長さ加熱収縮率が９４５℃、１時間加熱で１．５％以下であることを特徴とする請求項１乃至３の何れかに記載の耐火スクリーン用クロス。
【請求項５】
前記無機質繊維クロスが予めアクリル樹脂で表面処理されていることを特徴とする請求項１乃至４の何れかに記載の耐火スクリーン用クロス。
【発明の詳細な説明】
【０００１】
【発明の属する技術分野】
本発明は防火シャッタ等に利用する耐熱性の耐火スクリーン用クロスに関するものである。
【０００２】
【従来の技術】
従来、防火シャッタ等に利用する耐火スクリーンの材料としては、例えば、特許文献１に開示されるように、シリカ繊維クロスからなる耐火スクリーン用クロスが使用されている。
【０００３】
前記従来の耐火スクリーン用クロスには、次のような欠点があった。
（１）シリカ繊維クロスの表面に通気性を遮断するフィルム或いはコーティング剤が塗布されていないため、通気を確実に遮断できない。
（２）シリカ繊維クロスの表面にフィルム或いはコーティング剤が塗布されていないため、耐摩耗性が劣り、スクリーンの巻き上げ、巻き降ろしを繰り返すことにより縫製部及びクロス自体が擦り切れることが起こり得る。
（３）シリカ繊維クロスの厚さが１．２ｍｍと厚いため、重量が嵩張り巻き上げ装置が大掛かりなものとなってしまう。
（４）シリカ繊維クロスの方面にシリコーン等をナイフコータでコーティングしようとした場合、クロスがテンタ等で縦、横の両方向に伸ばされてコートされるため、クロスの糸が伸びきった状態のまま固定される。そのため加熱された時、糸の収縮が吸収できないため、収縮切れを起こすことがある。
（５）シリコーンをコーティングしたクロスはシリコーンの融点以上の高熱に曝された場合、基材のシリカ繊維クロスに含浸したクロス内部のシリコーンが基材クロスの繊維と反応してクロスを劣化させてしまうことがある。
（６）基材の無機質繊維クロスがスクリーンに縫製加工する時、摩耗により擦り切れる場合が有る。また、スクリーンの昇降を繰り返す時、縫製部で擦り切れる場合が有る。
【０００４】
以上のような従来技術が有する課題を解決するため、発明者等は特許文献２に開示される、次の耐火スクリーン用クロスを提案した。
図２に示すように、前記特許文献２に開示した耐火スクリーン用クロス１’は、外表面にアクリレートラテックス３’を付着させたよこ糸とたて糸からなる無機質繊維クロス２’の少なくとも一方の表面に、厚さ１０μｍ〜１００μｍの三層構造の高分子フィルム４’を接着剤層５’を介して積層した構造となっている。接着剤層５’の代わりに熱融着フィルムを介して高分子フィルムを積層してもよく、また、前記高分子フィルム４’自体が熱融着フィルムであってもよい。
前記特許文献２の耐火スクリーン用クロスは、（１）火炎や煙を遮断する機能を有し、（２）耐摩耗性に優れ、（３）薄膜化が可能となり、（４）軽量化が図れ、（５）従来のシリコーン系のコート剤のように無機質繊維クロスを劣化することがなく、更に（６）高分子フィルムの接着によって、高分子フィルムに模様や商品名等を印刷することができ、見た目も良好な耐火用スクリーンとすることができる等の利点を有している（特許文献２、第４頁参照）。
【０００５】
その他、特許文献３には、ガラスクロスやシリカクロスよりなる耐火スクリーンを構成する繊維同士が滑って平行四辺形状に変形する、いわゆる目ずれを防止するため、不燃性織布に、ナイロン樹脂製の表層と、アクリル樹脂層製の接合層とが接合された樹脂フィルムを貼着したもの、若しくは不燃性織布に、二フッ化ビニリデン樹脂製の表層と、塩化ビニル樹脂製の中間層と、アクリル樹脂製の接合層とが接合された樹脂フィルムを貼着したものが開示されている。
【０００６】
【特許文献１】
特開平７−３２８１３８号（請求項１、第２頁）
【特許文献２】
特開平１１−３２３７３３号（請求項１乃至５、第４頁）
【特許文献３】
特開２０００−１１６８０８号（請求項１又は２）
【０００７】
【発明が解決しようとする課題】
しかしながら、前記特許文献２及び３のように、無機質繊維クロスに貼着した樹脂フィルムが、二フッ化ビニリデン樹脂製や、塩化ビニル樹脂製であると、樹脂フィルム中に塩素やフッ素等のハロゲンが含まれることから、火災等によって樹脂フィルムが加熱された場合に、有害ガスである塩素Ｃｌ２、塩化水素ＨＣｌ、フッ素Ｆ２、フッ化水素ＨＦ等を発生するという問題があった。
そこで、本発明は、火炎や煙を遮断する機能に加えて、加熱された場合であっても有害なガスを発生しない耐火スクリーン用クロスを提供することを目的とする。
【０００８】
【課題を解決するための手段】
本発明の耐火スクリーン用クロスは、前記目的を達成するべく、請求項１に記載の通り、無機質繊維クロスの少なくとも一方の表面に接着剤を介して高分子フィルムを積層した耐火スクリーン用クロスにおいて、前記高分子フィルムは、ハロゲンを含有しないポリエチレンテレフタレート樹脂フィルムであることを特徴とする。
また、請求項２記載の耐火スクリーン用クロスは、請求項１記載の耐火スクリーン用クロスにおいて、前記接着剤は、ハロゲンを含有しない共重合ポリエステル樹脂を含有してなるものであることを特徴とする。
また、請求項３記載の耐火スクリーン用クロスは、請求項１又は２記載の耐火スクリーン用クロスにおいて、前記高分子フィルムは、厚さ１０μｍ〜２０μｍであることを特徴とする。
また、請求項４記載の耐火スクリーン用クロスは、請求項１乃至３の何れかに記載の耐火スクリーン用クロスにおいて、前記無機質繊維クロスの長さ加熱収縮率が９４５℃、１時間加熱で１．５％以下であることを特徴とする。
また、請求項５記載の耐火スクリーン用クロスは、請求項１乃至４の何れかに記載の耐火スクリーン用クロスにおいて、前記無機質繊維クロスが予めアクリル樹脂で表面処理されていることを特徴とする。
【０００９】
【発明の実施の形態】
本発明の耐火スクリーン用クロスは、無機質繊維クロスの少なくとも一方の表面に接着剤を介してハロゲンを含有しないポリエチレンテレフタレート樹脂からなる高分子フィルムを積層したことを特徴としている。
前記高分子フィルムは、ハロゲンを含有しないポリエチレンテレフタレート樹脂フィルムからなっているため、火災によって加熱された場合であっても、有害なガスを発生することがない。なお、ポリエチレンテレフタレート樹脂フィルムは、フィルム自体が難燃性を有するものを使用することが好ましい。
ハロゲンを含有しないポリエチレンテレフタレート樹脂フィルムは、汎用性に優れ、大量に生産に使用することが可能であり、安価であるため価格面でも優れており、更に、リサイクルを良好に行うことが可能であるため、耐火スクリーン用クロスに積層する高分子フィルムとして適している。
【００１０】
前記高分子フィルムを無機質繊維クロスに接着する前記接着剤としては、ハロゲンを含有しない共重合ポリエステル樹脂を含有してなる接着剤を使用することが好ましい。前記共重合ポリエステル樹脂は、汎用性に優れ、また、安価であるため価格の面でも優れている。
このような接着剤を用いて前記高分子フィルムを無機質繊維クロスに接着することにより、火災等によって、耐火スクリーン用クロスが加熱された場合であっても、接着剤からも有害なガスを発生することがない。
【００１１】
前記高分子フィルムの厚さは１０μｍ〜３０μｍ、特に１０μｍ〜２０μｍの範囲にするのが好ましい。
高分子フィルムの厚さが１０μｍ未満では強度が弱く、２０μｍを超えると高分子フィルムが硬くなり柔軟性がなくなるため、好ましくない。
【００１２】
また、前記無機質繊維クロスとしては、シリカ繊維クロス、ガラス繊維クロス、金属クロスのような不燃性の布等が使用され、本発明によれば、この無機質繊維クロスの厚さを０．６ｍｍ程度の薄さにすることができる。
無機質繊維クロスの織り方としては、平織り、綾織り、からみ織り、模沙織り、朱子織り等があるが、特にたて糸、よこ糸の交錯点を一定の間隔に配置した浮き糸が多い織り方の朱子織りであれば、柔軟性に富むため好ましい。
【００１３】
前記無機質繊維クロスは、加熱による収縮切れを起こさないようにするため、加熱収縮率が９４５℃、１時間加熱で１．５％以下とすることが好ましい。
【００１４】
また、前記無機質繊維クロスには、擦り切れ防止や、耐摩耗性の向上のため、アクリル樹脂のような表面処理剤で処理しておくのが好ましい。
【００１５】
次に、本発明の耐火スクリーン用クロスの構造の一例について説明する。
図１に示すように、本発明の耐火スクリーン用クロスは、無機質繊維からなるよこ糸２ａとたて糸２ｂとを、例えば朱子織りにしてクロスを構成し、該クロスをアクリルレートラテックス中に含浸して、よこ糸２ａとたて糸２ｂの周囲外表面にアクリルレートラテックス３を付着させて無機質繊維クロス２を形成する。該無機質繊維クロス２の片面には、ハロゲンを含有しない共重合ポリエステル樹脂を含有した接着剤を塗布して接着剤層５を形成し、該接着剤層５を介してハロゲンを含有しないポリエチレンテレフタレート樹脂フィルムからなる高分子フィルム４を貼着して、耐火スクリーン用クロス１を構成した。
【００１６】
【実施例】
次に、本発明の耐火スクリーン用クロスの具体的な実施例を比較例と共に説明するが、本発明はこの実施例に限定されるものではない。
（実施例１）
朱子織りにしたクロスに、アクリレートラテックス３０ｇ／ｍ２を含浸させ、前記クロスのよこ糸とたて糸との外表面にアクリレートラテックスを付着させた後、乾燥して、厚さ０．６５ｍｍ、坪量６７０ｇ／ｍ２のシリカクロスを得た。このシリカクロスの片面に、ハロゲンを含有しない共重合ポリエステル樹脂である、東洋紡績株式会社製  バイロン（登録商標）５０ＤＳ（飽和共重合ポリエステル樹脂溶解品）を含有した接着剤５ｇ／ｍ２を塗布し、高分子フィルムとして、厚さ１２μｍのハロゲンを含有しないポリエチレンテレフタレート樹脂フィルムである、東レ株式会社製  ポリエチレンテレフタレートフィルム  ルミラー（登録商標）Ｑ２７を接着し、耐火スクリーン用クロスを作製した。
【００１７】
（実施例２）
高分子フィルムとして、厚さ２５μｍの東レ株式会社製  ポリエチレンテレフタレートフィルム  ルミラー（登録商標）Ｑ２７を接着した以外は、実施例１と同様にして、耐火スクリーン用クロスを作製した。
【００１８】
（比較例）
高分子フィルムとして、厚さ２０μｍのポリエチレン樹脂フィルムを接着した以外は、実施例１と同様にして、耐火スクリーン用クロスを作製した。
【００１９】
（従来例）
高分子フィルムとして、厚さ３８μｍの呉羽化学工業株式会社製の「クレハＫＦＣフィルムＳＴ−５０Ｙ」（ポリフッ化ビニリデン樹脂フィルム／メチルメタクリレートとブチルアクリレート共重合物／ポリ塩化ビニル／ジ−２−エチルヘキシルフタレート）を、ポリフッ化ビニリデン樹脂フィルムを表面側として接着した以外は、実施例１と同様にして、耐火スクリーン用クロスを作製した。
【００２０】
次に、このようにして得られた実施例１及び２、比較例、従来例の各耐火スクリーン用クロスについて、接着性、汚れにくさ、耐久性、難燃性、耐通気性、耐熱劣化性、有毒ガス発生、柔軟性の各特性について試験した。また、各耐火スクリーン用クロスの価格について比較した。結果を表１に示す。
【００２１】
【表１】
2004293037.tif 000003
【００２２】
各特性については、次ぎのようにして試験した。
１）耐接着性：両手でクロスとフィルムを引き剥がした時の剥がれにくさ。
２）汚れにくさ：フィルム貼り付け面の汚れにくさを示すもので、２Ｂの鉛筆の消え易さ。
３）耐久性：クロスを両手（親指と人差し指で掴み）で１０回揉んだ時のクロスの傷の付きにくさ。
４）難燃性：ＰＲＩＮＣＥ  ＧＢ−２００１型ハンディータイプバーナで火炎を吹き付けた時の発炎、発煙の状況。
５）耐通気性：クロスを口に当てがい息を吹き付けた時の空気の漏れにくさ。
６）耐熱劣化性：１５ｍｍ×１００ｍｍの試験片を９４５℃の電気炉で１時間加熱し、冷却後、折り曲げて折りきれないこと。
７）有毒ガス発生：フィルムの材料中に塩素、フッ素等のハロゲンを有しないこと。
８）柔軟性：クロスの一端を固定し、固定されていない幅２５．４ｍｍ、長さ１１０ｍｍの試料が、３０秒後に垂れ下がった距離（ｍｍ）が短いこと。
９）コスト：市場から材料購入する際の価格の安さ。
尚、表中の評価は、次ぎの内容を表すものである。
◎：極めて良い  ○：良い  △：悪い  ×：極めて悪い
【００２３】
表１から解るように、ハロゲンを含有しないポリエチレンテレフタレート樹脂フィルムを接着した実施例１及び２の耐火スクリーン用クロスは、有毒ガスが発生しないという利点を有し、塩素及びフッ素を含有した樹脂フィルムを接着した従来例の耐火スクリーン用クロスは、有毒ガスが発生するという問題がある。
また、実施例１及び２の耐火スクリーン用クロスは、市販品の高分子フィルムを用いて安価に作製することができるという利点を有し、従来例の耐火スクリーン用クロスは、高分子フィルムが高価であるため、価格の面で問題を有している。
また、厚さが１２μｍである高分子フィルムを接着した実施例１の耐火スクリーン用クロスは、柔軟性の面で優れ、耐火スクリーン用クロスを巻き取る際に巻き取りやすいという利点を有している。
また、実施例１及び２の耐火スクリーン用クロスは、耐久性、難燃性に優れているという利点を有し、非ハロゲン性の高分子フィルムとしてポリエチレン樹脂フィルムを接着した比較例の耐火スクリーン用クロスは、耐久性及び難燃性に問題があり、耐火スクリーン用クロスとしては不適である。
【００２４】
【発明の効果】
本発明の耐火スクリーン用クロスは、無機質繊維クロスの少なくとも一方の表面に接着剤を介して、ハロゲンを含有しないポリエチレンテレフタレート樹脂フィルムからなる高分子フィルムを積層しているため、本発明者等が鋭意検討を行った結果得た従前の耐火スクリーン用クロスと同等の利点を損なうことなく、有している。
（１）フィルムが溶融する迄は通気遮断が有るため、煙がスクリーンの反対側に漏れることはない。
（２）フィルムが接着してあるため、縫製部をはじめクロスの常温時の耐摩耗性が向上し、ミシンがけ等の縫製加工時の摩耗から、クロスを守ることができ、また、定期点検時等に繰り返される昇降に対し充分な耐久性を持つ。
（３）通常使用されている１．２ｍｍのクロスに対して厚さが０．６ｍｍ程度と薄くでき、１／２程度の軽量化が図れ、巻き上げ装置が大掛かりとならず簡易化できる。
（４）一般にガラス繊維クロス等に使用されているシリコーン系のコート剤をシリカクロスにコートした場合には、加熱時にシリコーンとシリカ繊維との反応により繊維が劣化してしまい、特にシリコーン樹脂がクロス内部まで浸透した場合には劣化は激しいが、これに対し本発明のようにフィルムを接着した場合は、フィルムと内部のシリカ繊維とが反応することがないため、上記のような問題は発生しない。
（５）シリコーン系以外のものをコートした場合でも、一般に行われているナイフコータ方式でコートされた場合、クロスをしごきながらコートするため、クロスが縦及び横方向に引き伸ばされてコートされ、コート後クロスの縦糸も横糸も伸びきったまま固定され、この状態でクロスが加熱されると糸が伸びきっているため、加熱により収縮しようとした場合、収縮を吸収できるゆとりがないためにクロスは収縮切れを起こしてしまうが、クロスにフィルムを接着する場合にはクロスをしごく必要がないため引き伸ばされず、ゆとりが有り、収縮切れは起こさない。
（６）クロスにフィルムを接着しているため、例えば模様や商品名を印刷することができ、見た目にもカラフルなスクリーンを作ることができる。尚、印刷済みのフィルムを使用するか、フィルム接着後印刷するかは自由である。
更に本発明の耐火スクリーン用クロスは、本発明者等が従前に得た耐火スクリーン用クロスにはない、新たな利点を有している。
（７）本発明の高分子フィルムは、塩素、フッ素等の有毒ガスの原因となるハロゲンを含有しないポリエチレンテレフタレート樹脂からなり、更にフィルム自体が難燃性であるため、塩素、フッ素等の有毒ガスの原因となるハロゲン物を含む難燃剤を入れる必要がなく、火災により加熱された場合であっても、有害なガスを発生しない。
（８）ハロゲンを含有しないポリエチレンテレフタレート樹脂フィルムは、フィルムを薄くできるため、加熱時の分解ガスや煙、火炎の原因となるフィルムの有機物量を低減できる。
【図面の簡単な説明】
【図１】本発明の耐火スクリーン用クロスを示す、断面図である。
【図２】従来例の耐火スクリーン用クロスを示す、断面図である。
【符号の説明】
１    ：  耐火スクリーン用クロス
１’  ：  耐火スクリーン用クロス
２    ：  無機質繊維クロス
２’  ：  無機質繊維クロス
２ａ  ：  よこ糸
２ｂ  ：  たて糸
３    ：  アクリレートラテックス
３’  ：  アクリレートラテックス
４    ：  高分子フィルム
４’  ：  三層構造の高分子フィルム
５    ：  接着剤層
５’  ：  接着剤層
【図１】
2004293037.tif 000004
【図２】
2004293037.tif 000005